FR 3135184 A1 20231103 FR 2204161 A 20220502 ------ Procédé d’obtention d’une pièce à fonction électronique intégrée On se procure un substrat temporaire flexible en un matériau apte à se dissoudre dans un bain de liquide tout en restant à sa surface et à revenir à son état préalable par séchage une fois sorti du bain ; on se procure un conformateur avec au moins une région de surface convexe apte à s’apparier avec au moins une région de surface concave ; on forme une fonction électronique sur une face du substrat temporaire ; on place le substrat temporaire portant la fonction électronique dans le bain pour former un film sur la surface du bain ; on transfère la fonction électronique et le film qui la porte sur l’au moins une surface convexe du conformateur ; on retire le conformateur du bain et on le fait sécher pour faire revenir le substrat temporaire à son état initial ; on moule la pièce sur le conformateur ; on retire le conformateur pour obtenir la pièce recherchée revêtue du substrat temporaire, lequel peut être conservé ou être retiré. Pas de figure avec l’abrégé Procédé d’obtention d’une pièce à fonction électronique intégrée La présente invention porte sur un procédé d’obtention d’une pièce à fonction électronique intégrée. Les fonctions électroniques en deux dimensions planaires jouent un rôle clé dans la vie quotidienne. La croissance des objets qui intègrent des fonctions électroniques est exponentielle et le défi des concepteurs est d’intégrer de telles fonctions électroniques, par exemple à la surface d’objets complexes en trois dimensions. On connaît par le document WO 2018/138283, un procédé d’impression par transfert par un solvant pour appliquer un matériau non soluble, et non dispersible, tel qu’un semi-conducteur, sur la surface d’un objet. Selon le procédé décrit dans de document : on forme un motif sur une surface d’un substrat soluble dans un solvant (par lithographie, gravure, impression par jet d’encre) ; on dépose le substrat sur la surface d’un bain de solvant, sur le côté du substrat opposé au côté sur lequel le motif est appliqué pour dissoudre partiellement le substrat ; on plonge l’objet à revêtir dans le bain de telle sorte que l’objet vienne en contact avec le motif ; on sort l’objet avec le motif appliqué hors du bain ; et on sèche l’objet. Un tel procédé forme directement le semi-conducteur sur la surface de la pièce finale. La pièce finale étant plongée dans le bain, il est seulement possible de transférer le semi-conducteur sur une pièce finale de forme convexe. Il n’est alors pas possible de transférer le semi-conducteur sur une pièce de forme concave car dans ce cas, du liquide du bain resterait piégé dans la cavité de la pièce. Les objets tridimensionnels présentant des formes d’une grande complexité, il serait intéressant de pouvoir disposer d’une solution pour permettre le transfert d’une fonction électronique sur une surface complexe présentant des parties concaves ou présentant à la fois des parties concaves et convexes. Les demandeurs proposent une solution à ce problème en utilisant un conformateur qui présente une surface convexe sur laquelle sera placée une fonction électronique et qui servira par la suite de moule pour former une pièce présentant une région concave et qui présentera alors la fonction électronique. A cet effet, la présente invention porte sur un procédé d’obtention d’une pièce à fonction électronique intégrée, ladite pièce présentant au moins une région de surface concave dans laquelle on souhaite placer une fonction électronique, caractérisé par le fait qu’il comprend les étapes consistant à : se procurer un substrat temporaire flexible fait d’un matériau apte à se dissoudre dans un bain de liquide tout en restant à sa surface et à revenir à son état préalable par séchage une fois sorti du bain ; se procurer un conformateur présentant au moins une région de surface convexe apte à s’apparier avec ladite au moins une région de surface concave à la manière de deux parties complémentaires d’un moule ; former une fonction électronique sur l’une des faces du substrat temporaire ; placer le substrat temporaire portant la fonction électronique dans le bain de liquide afin de former un film liquide sur la surface du bain de liquide ; transférer la fonction électronique et le film qui la porte sur ladite au moins une surface convexe du conformateur, de façon à former la succession suivante : - conformateur – couche de substrat temporaire – fonction électronique ; retirer le conformateur du bain de liquide et faire sécher pour faire revenir le substrat temporaire à son état initial ; mouler la pièce sur le conformateur pour former la succession suivante : - conformateur – couche de substrat temporaire – fonction électronique – pièce ; retirer le conformateur afin d’obtenir la pièce à fonction électronique intégrée revêtue du substrat temporaire, lequel peut être conservé en tant que substrat de recouvrement de la fonction électronique, ou être retiré. Comme substrat temporaire, on peut donc utiliser tout substrat ayant une épaisseur lui permettant de « flotter » puis de se dissoudre dans le liquide du bain comme indiqué ci-dessus. A titre d’exemple, une telle épaisseur est de 10-50 µm. Dans un mode réalisation particulier, on utilise comme substrat temporaire une feuille de poly(alcool de vinyle). On peut utiliser un tel substrat temporaire lorsque la fonction électronique est constituée de motifs ne nécessitant pas le passage par des étapes de photolithographie ou de matériaux pouvant être mise en forme à une température inférieure à 100°C. Dans un mode de réalisation particulier, on forme sur un substrat de support, une couche de substrat temporaire avec interposition d’une couche sacrificielle, ayant la propriété de se dissoudre facilement dans le bain de liquide et / ou un pouvoir d’adhésion faible ou nul avec la couche de substrat temporaire, et on utilise cet assemblage pour conduire l’étape (c), puis on amène la couche de support et la couche sacrificielle à être retirées à l’étape (d). La couche sacrificielle peut être une couche non-adhésive en poly(méthacrylate de méthyle). On peut utiliser un tel substrat temporaire lorsque la fonction électronique est constituée de motifs nécessitant le passage par des étapes de photolithographie ou l’utilisation de matériaux élaborés à des températures supérieures à 100°C Dans le procédé selon la présente invention, on peut utiliser un conformateur constitué par tout matériau non soluble dans le liquide et pouvant être mis en forme par des techniques classiques, telles que l’usinage et le moulage. A titre d’exemple, on peut mentionner les pièces métalliques, en matière plastique, en composite ou en silicone. On peut former la fonction électronique par une technique choisie parmi l’impression par jet d’encre, la sérigraphie, le marquage par estampage et la photolithographie. Le bain de liquide peut être un bain d’eau à une température de 25 à 40°C. A l’étape (d) la fonction électronique peut être : placée sur le film formé sur la surface du bain de liquide, et à l’étape (e), le conformateur est placé dans le fond du bain de liquide et le conformateur remonte à la surface du bain de liquide ou la surface du bain de liquide descend afin de transférer la fonction électronique et le film qui la porte sur ladite au moins une surface convexe du conformateur ; ou placée sous le film formé sur la surface du bain de liquide, et à l’étape (e), le conformateur est placé au-dessus du bain de liquide et le conformateur plonge dans le bain de liquide ou la surface du bain de liquide monte afin de transférer la fonction électronique et le film qui la porte sur ladite au moins une surface convexe du conformateur. On peut conduire le séchage de l’étape (f) à une température de 25 à 60°C pendant une durée de 5 heures à 30 minutes. On peut conduire le moulage de l’étape (g) à partir d’une résine compatible avec les procédés de moulage, de fabrication de matériaux composites, etc., bien connue de l’homme du métier. La présente invention porte également sur un procédé tel que défini ci-dessus, suivant lequel la pièce comporte également au moins une région de surface convexe dans laquelle on souhaite également placer une fonction électronique, caractérisé par le fait que : à l’étape (b), on se procure un conformateur en un matériau capable de se déformer pour permettre de le conformer avec la ou les formes concaves et avec la ou les formes convexes souhaitées pour s’apparier avec les formes complémentaires de la pièce à construire ; avant l’étape (e), on déforme le conformateur pour que toutes ses régions déformables soient des régions convexes ; on conduit l’étape (e) comme indiqué ci-dessus ; avant l’étape (g), on déforme la ou les régions qui doit(doivent) correspondre aux régions convexes de la pièce pour qu’elle(s) aie(nt) une forme concave. On peut alors utiliser un conformateur formé par une feuille d’élastomère, tel que du polydiméthylsiloxane. En particulier, on peut utiliser un conformateur à l’état appliqué sur un socle de forme complémentaire de la pièce que l’on veut obtenir, ledit socle n’étant pas modifié au cours du procédé. Le socle peut être formé de tout matériau non soluble dans le liquide et pouvant être mis en forme par des techniques classiques, telles que l’usinage et le moulage. A titre d’exemple, on peut mentionner les pièces métalliques, en matière plastique, en composite, en silicone. Les exemples suivants illustrent la présente invention sans toutefois en limiter la portée. Mode opératoire général Etape (a) Formation d’un substrat temporaire Dans le cadre de la présente invention, la fonction électronique est formée sur un substrat temporaire. Deux variantes sont possibles en fonction des matériaux qui constituent la fonction électronique. Première variante Dans le cas où la fonction électronique est constituée de motifs ne nécessitant pas le passage par des étapes de photolithographie ou de matériaux pouvant être mise en forme à une température inférieure à 100°C, des techniques de fabrication additive peuvent être utilisées. Ces techniques comprennent l’impression par jet d’encre, la sérigraphie ou le marquage par estampage. Des matériaux facilement dissolvables ou facilement détachables par arrachement de la fonction électronique peuvent alors être utilisés pour fabriquer le substrat temporaire 100. On peut par exemple citer un substrat flexible de poly(alcool de vinyle) (PVA) fabriqué par revêtement par étalement « bar coating ». Seconde variante Si la fonction électronique est constituée de motifs nécessitant le passage par des étapes de photolithographie ou l’utilisation de matériaux élaborés à des températures supérieures à 100°C, le substrat temporaire peut être préparé comme suit : Un substrat de support 110 non altéré par les étapes de fabrication de la fonction électronique est utilisé. Un tel substrat peut être un substrat en silicium ou en verre. Une couche dite sacrificielle ou intermédiaire 120 est déposée sur le substrat permanent (110), par exemple par enduction centrifuge. Une couche temporaire 130 est ensuite déposée sur la couche sacrificielle 120 par exemple par enduction centrifuge. La couche sacrificielle 120 présente la propriété d’être facilement dissolvable, par exemple dans un solvant tel que l’acétone, et ou d’avoir un faible pouvoir d’adhésion avec la couche temporaire 130. La couche temporaire 130 est mécaniquement flexible et peut être facilement gravable, par exemple par gravure plasma, et / ou dissolvable dans un bain chimique et / ou facilement détachable de la couche sacrificielle 120. La schématise les deux variantes d’obtention du substrat temporaire 100. (b) Choix d’un conformateur La montre une représentation schématique d’un conformateur reconfigurable. Le procédé de la présente invention utilise un conformateur convexe qui permet d’obtenir une pièce structurale concave. Afin de pouvoir également obtenir une pièce structurale convexe, on utilise un conformateur reconfigurable. Un tel conformateur 410 est appliqué sur un socle 420. Le conformateur 410 présente une zone que l’on peut déformer (image 1) de telle sorte que l’on conduira les étapes (e) et (f) dans la configuration dans laquelle la zone présente une forme convexe (images 2 et 3). Puis avant l’étape (g), on modifiera la forme de la zone déformable de telle sorte qu’elle prenne une forme concave (image 4). Le matériau du conformateur reconfigurable doit présenter la capacité de se déformer. On peut par exemple utiliser un élastomère de type polydiméthylsiloxane commercialisé sous la dénomination Sylgard 184. La zone déformable peut se présenter sous la forme d’une membrane dont l’épaisseur peut varier de 100 à 500 µm. (c) Formation de la fonction électronique Les fonctions électroniques sont fabriquées sur le substrat temporaire 100 qui convient à la fonction électronique en fonction de son procédé de fabrication, tel que cela est indiqué ci-dessus. La fonction électronique 200 peut être constituée d’un seul motif ou d’une superposition de motifs électroniques 2021 et 202, tel que cela est représenté schématiquement sur la . (d) Placement du substrat temporaire dans un bain liquide Le substrat temporaire 100 est déposé à la surface du bain de liquide selon deux variantes. Dans les deux cas, le liquide 300 du bain doit permettre de dissoudre le substrat temporaire 100. Les deux variantes sont représentées schématiquement sur la . Première variante Dans cette variante, les fonctions électroniques 200 sont en contact avec le liquide 300. Le substrat temporaire 100 va se dissoudre pour former un film de substrat temporaire sous lequel se trouveront les fonctions électroniques 200. Seconde variante Dans cette variante, les fonctions électroniques 200 ne sont pas directement en contact avec le liquide 300., le substrat temporaire 100 va se dissoudre pour former un film de substrat temporaire entre les fonctions électroniques 200 et le liquide 300. (e) Transfert de la fonction électronique et du film portant cette dernière Cette étape a pour but de transférer les fonctions électroniques 200 sur la surface libre du conformateur 400 tout en laissant une couche de substrat temporaire à l’état liquide intercalée entre les fonctions électroniques 200 et le conformateur 400. Dans une première variante, le liquide du bain monte jusqu’à atteindre le conformateur. Dans une deuxième variante, le conformateur plonge dans le bain de liquide. Dans une troisième variante, le conformateur est plongé dans le bain de liquide et le liquide descend jusqu’à atteindre la surface du conformateur. Dans une quatrième variante, le conformateur est plongé dans le bain de liquide et monte jusqu’à passer à travers le film de substrat temporaire. La représente de gauche à droite chacune de ces variantes. (f) Retrait du conformateur du bain Le conformateur est retiré du bain après que le film de substrat temporaire et les fonctions électroniques ont été déposés à sa surface. On met le conformateur ainsi obtenu à sécher afin de faire solidifier la couche de substrat temporaire. La pièce obtenue est représentée schématiquement sur la . (g) Moulage d’une pièce à fonction électronique Une pièce structurale 600 est formée par moulage 600 sur le conformateur 400. Le moulage peut être effectué par les technologies de moulage bien connues de l’homme du métier, telles que l’injection plastique ou les procédés de conception de pièces composites, tels que l’infusion sous vide. Le moulage de la pièce structurale est représenté de façon schématique sur la . (h) Retrait du conformateur et obtention de la pièce finale La couche temporaire permet de conduire le démoulage de la pièce structurale 600 sans endommagement de la fonction électronique. La couche temporaire peut ensuite être gravée ou est conservée en fonction de l’application souhaitée. La représente schématiquement les pièces obtenues sans (à gauche) et avec (à droite) retrait de la couche temporaire. La pièce présente une forme concave avec les fonctions électroniques à sa surface. Exemple 1 (a) Formation du substrat temporaire On s’est procuré une feuille de poly(alcool de vinyle) (PVA) commercialisée sous la dénomination Hydrographics PXA4 de Desgn Plus. L’épaisseur de cette feuille est de 30 µm. (b) Choix d’un conformateur On prévoit de réaliser une pièce en forme de demi-sphère (forme à titre d’exemple). (c) Formation de la fonction électronique La fonction électronique a été imprimée sur la feuille de PVA par sérigraphie. Des encres conductrices et isolantes commercialisée par la société Dupont ont été utilisée. Les contacts mécaniques et électriques des composants ont été réalisés par dispense de colles époxy conductrices, commercialisées sous la dénomination CW2400 de RS radiospare. (d) Placement du substrat temporaire dans un bain liquide (d1) On place le substrat temporaire dans un bain d’eau chauffé à 30°C. Le substrat temporaire est introduit dans le bain du côté de la feuille de PVA de telle sorte que le substrat temporaire forme un film sur la surface du bain, la fonction électronique se trouvant sous le film de PVA. (d2) On place le substrat temporaire dans un bain d’eau chauffé à 30°C. Le substrat temporaire est introduit dans le bain du côté de la fonction électronique de telle sorte que le substrat temporaire forme un film sur la surface du bain, la fonction électronique se trouvant sur le film de PVA. (e) Transfert de la fonction électronique et du film portant cette dernière (e1) Le substrat temporaire est placé tel que décrit à l’étape (d1). On place le conformateur au-dessus du bain liquide, la surface convexe de ce dernier étant tournée vers la surface du bain liquide. On fait monter le niveau du bain liquide de telle sorte que la surface du bain atteint la surface convexe du conformateur pour y transférer le film de PVA et la fonction électronique. (e2) Le substrat temporaire est placé tel que décrit à l’étape (d1). On place le conformateur au-dessus du bain liquide, la surface convexe de ce dernier étant tournée vers la surface du bain liquide. On fait plonger le conformateur dans le bain liquide de telle sorte que le film de PVA et la fonction électronique sont transférés sur la surface convexe du conformateur. (e3) Le substrat temporaire est placé tel que décrit à l’étape (d2). On place le conformateur dans le fond du bain liquide, la surface convexe de ce dernier étant tournée vers la surface du bain liquide. On fait descendre le niveau du bain liquide de telle sorte que la surface du bain atteint la surface convexe du conformateur pour y transférer le film de PVA et la fonction électronique. (e4) Le substrat temporaire est placé tel que décrit à l’étape (d2). On place le conformateur dans le fond du bain liquide, la surface convexe de ce dernier étant tournée vers la surface du bain liquide. On fait monter le conformateur dans le bain liquide vers la surface du bain de telle sorte que le film de PVA et la fonction électronique sont transférés sur la surface convexe du conformateur. (f) Retrait du conformateur du bain On retire le conformateur portant le film temporaire et la fonction électronique du bain liquide et on fait sécher l’ensemble pendant 60 minutes à une température de 30°C pour faire durcir à nouveau le film temporaire pour former une couche temporaire entre la fonction électronique et la surface du conformateur. (g) Moulage d’une pièce à fonction électronique On prépare un moulage sur la surface convexe du conformateur portant la fonction électronique et la couche temporaire. La pièce moulée peut être obtenue à l’aide d’une résine commercialisée sous la dénomination SRinfugree 810 de la société Sicomin mélangée avec son durcisseur commercialisé sous la référence SD8824 de la société Sicomin, la résine est chargée en fibres de verre. (h) Retrait du conformateur et obtention de la pièce finale Une fois la pièce moulée obtenue à l’étape (g), elle est retirée du conformateur, la couche temporaire servant de couche de démoulage pour ne pas dégrader la fonction électronique. La couche temporaire est ensuite retirée par gravure. La pièce obtenue est recuite pendant 3 heures ) 100°C pour obtenir une pièce rigide. Exemple 2 (a) Formation du substrat temporaire On a fabriqué le substrat temporaire de la façon suivante. Sur un substrat de support constitué par une feuille de verre, on a appliqué par enduction centrifuge (« spin coating ») une couche intermédiaire de poly(méthacrylate de méthyle) (PMMA). Le PMMA est le PMMA A11 de la société Mircochem dilué à 50 % en poids avec de l’anisole. Les conditions d’enduction pour la fabrication d’une couche intermédiaire de 1 µm sont les suivantes : temps d’enduction : 30 s ; vitesse d’enduction : 4000 tr/min accélération : 5000 tr/min 2 . La couche intermédiaire est recuite pendant 3 minutes à 100°C. On a ensuite appliqué une couche temporaire sur la couche intermédiaire enduction centrifuge. La couche temporaire est une couche de polyimide. Le polyimide est un polyimide commercialisé sous la dénomination Durimide 7320 par la société Fujifilm dilué à 25 % en poids dans de l’anisole. Les conditions d’enduction pour la fabrication d’une couche temporaire de 1 µm sont les suivantes : temps d’enduction : 30 s ; vitesse d’enduction : 300 tr/min accélération : 5000 tr/min 2 . (b) Choix d’un conformateur On procède comme à l’Exemple 1. (c) Formation de la fonction électronique (c1) On procède comme à l’étape (c) de l’Exemple 1. (c2) Obtention d’une couche semi-conductrice Un silicium dopé de type N est déposé par dépôt chimique en phase vapeur assisté par plasma (PECVD) sur la couche temporaire. Les conditions de dépôt sont les suivantes : SiH 4 1,5 Sccm (centimètres cubes standard par minute), Ar 75 Sccm, H 2 75 Sccm, AsH 3 10 Sccm puissance RF 15W, température 165°C, pression 0,9 mbar. Le temps de dépôt est optimisé pour obtenir une couche d’une épaisseur de 90 nm. Le dépôt est suivi d’une étape de photolithographie puis de gravure plasma avec les paramètres de gravure suivants : SF6 50 Sccm, pression 30 mTorr, puissance RF 50W. Obtention d’une couche conductrice (prise de contact) De l’aluminium est déposé par évaporation thermique pour obtenir une couche de 150 nm puis gravé par une solution d’acide orthophosphorique. (d) Placement du substrat temporaire dans un bain liquide On place le substrat temporaire dans un bain d’eau chauffé à 30°C. On plonge le substrat dans le bain du côté du substrat de support. Le substrat de support et sa couche intermédiaire tombe dans le fond du bain de telle sorte que la couche temporaire forme un film sur la surface du bain, la fonction électronique se trouvant sur le film de couche temporaire. (e) Transfert de la fonction électronique et du film portant cette dernière On procède comme aux étapes (e1) ou (e2) de l’Exemple 1. (f) Retrait du conformateur du bain On procède comme à l’étape (f) de l’Exemple 1. (g) Moulage d’une pièce à fonction électronique On procède comme à l’étape (g) de l’Exemple 1. (h) Retrait du conformateur et obtention de la pièce finale On procède comme à l’étape (h) de l’Exemple 1. Exemple 3 (a) Formation du substrat temporaire On procède comme à l’étape (a) de l’Exemple 1. (b) Choix d’un conformateur Le conformateur reconfigurable est obtenu par injection d’un matériau déformable (du polydiméthylsiloxane (pdms) dans notre exemple) entre un moule et un contre-moule aux géométries adaptées à la fabrication de la pièce finale. (c) Formation de la fonction électronique On procède comme à l’étape (c) de l’Exemple 1. (d) Placement du substrat temporaire dans un bain liquide On procède comme à l’étape (d) de l’Exemple 1. (e) Transfert de la fonction électronique et du film portant cette dernière On procède comme à l’étape (e) de l’Exemple 1. (f) Retrait du conformateur du bain On procède comme à l’étape (f) de l’Exemple 1. (g) Moulage d’une pièce à fonction électronique On procède comme à l’étape (g) de l’Exemple 1. (h) Retrait du conformateur et obtention de la pièce finale On procède comme à l’étape (h) de l’Exemple 1. Exemple 4 : application pour la fabrication de jauge de contrainte. On a réalisé un substrat temporaire comme à l’Exemple 2. On a réalisé les fonctions électroniques comme à l’Exemple 2, les fonctions électroniques devant détecter les déformations du matériau de la pièce structurale. Les fonctions électroniques sont alors des jauges de contrainte composées de silicium et / ou de métal Les étapes suivantes sont ensuite réalisées selon l’Exemple 2. Exemple 5 : application pour la fabrication d’antenne. On a réalisé un substrat temporaire comme aux Exemples 1 ou 2. On a réalisé les fonctions électroniques comme aux Exemples 1 ou 2, les fonctions électroniques devant être des éléments rayonnants Les étapes suivantes sont ensuite réalisées selon les Exemples 1 ou 2. Exemple 6 : application pour la fabrication de carte de circuit imprimé. On a réalisé un substrat temporaire comme aux Exemples 1 ou 2. On a réalisé les fonctions électroniques comme aux Exemples 1 ou 2, les fonctions électroniques étant des interconnexions. Les étapes suivantes sont ensuite réalisées selon les Exemples 1 ou 2. Une fois la pièce fabriquée, on peut relier entre elles les interconnexions par un composant monté (CMS). Le montage du CMS est assuré par une soudure conductrice réalisée par une colle conductrice époxy. – Procédé d’obtention d’une pièce (600) à fonction électronique intégrée, ladite pièce (600) présentant au moins une région de surface concave dans laquelle on souhaite placer une fonction électronique, caractérisé par le fait qu’il comprend les étapes consistant à : se procurer un substrat temporaire flexible (100) fait d’un matériau apte à se dissoudre dans un bain de liquide (300) tout en restant à sa surface et à revenir à son état préalable par séchage une fois sorti du bain ; se procurer un conformateur (400) présentant au moins une région de surface convexe apte à s’apparier avec ladite au moins une région de surface concave à la manière de deux parties complémentaires d’un moule ; former une fonction électronique (200) sur l’une des faces du substrat temporaire (100) ; placer le substrat temporaire (100) portant la fonction électronique (200) dans le bain de liquide (300) afin de former un film liquide sur la surface du bain de liquide (300) ; transférer la fonction électronique (200) et le film qui la porte sur ladite au moins une surface convexe du conformateur (400), de façon à former la succession suivante : - conformateur – couche de substrat temporaire – fonction électronique ; retirer le conformateur (400) du bain de liquide (300) et faire sécher pour faire revenir le substrat temporaire à son état initial ; mouler la pièce (600) sur le conformateur (400) pour former la succession suivante : - conformateur – couche de substrat temporaire – fonction électronique – pièce ; retirer le conformateur (400) afin d’obtenir la pièce (600) à fonction électronique intégrée revêtue du substrat temporaire, lequel peut être conservé en tant que substrat de recouvrement de la fonction électronique, ou être retiré. – Procédé selon la revendication 1, caractérisé par le fait que l’on utilise, comme substrat temporaire (100), une feuille de poly(alcool de vinyle). – Procédé selon la revendication 1, caractérisé par le fait que l’on forme sur un substrat de support (110), une couche de substrat temporaire (130) avec interposition d’une couche sacrificielle (120), ayant la propriété de se dissoudre facilement dans le bain de liquide et / ou un pouvoir d’adhésion faible ou nul avec la couche de substrat temporaire (130), et on utilise cet assemblage pour conduire l’étape (c), puis on amène la couche de support (110) et la couche sacrificielle (120) à être retirées à l’étape (d). – Procédé selon la revendication 3, caractérisé par le fait que la couche sacrificielle (120) est une couche non-adhésive en poly(méthacrylate de méthyle). – Procédé selon l’une des revendications 1 à 4, caractérisé par le fait que l’on utilise un conformateur (400) constitué par une pièce métallique, en matière plastique, en composite ou en silicone. – Procédé selon l’une des revendications 1 à 5, caractérisé par le fait que l’on forme la fonction électronique (200) par une technique choisie parmi l’impression par jet d’encre, la sérigraphie, le marquage par estampage et la photolithographie. – Procédé selon l’une des revendications 1 à 6, caractérisé par le fait que le bain de liquide (300) est un bain d’eau à une température de 25 à 40°C. – Procédé selon l’une des revendications 1 à 7, caractérisé par le fait qu’à l’étape (d), la fonction électronique (200) est : placée sur le film formé sur la surface du bain (300) de liquide, et à l’étape (e), le conformateur (400) est placé dans le fond du bain de liquide (300) et le conformateur (400) remonte à la surface du bain de liquide (300) ou la surface du bain de liquide (300) descend afin de transférer la fonction électronique (200) et le film qui la porte sur ladite au moins une surface convexe du conformateur (400) ; ou placée sous le film formé sur la surface du bain de liquide (300), et à l’étape (e), le conformateur (400) est placé au-dessus du bain de liquide (300) et le conformateur (400) plonge dans le bain de liquide (300) ou la surface du bain de liquide (300) monte afin de transférer la fonction électronique (200) et le film qui la porte sur ladite au moins une surface convexe du conformateur (400). – Procédé selon l’une des revendications 1 à 8, caractérisé par le fait que l’on conduit le séchage de l’étape (f) à une température de 25 à 60°C pendant une durée de 5 heures à 30 minutes. – Procédé selon l’une des revendications 1 à 9, caractérisé par le fait que l’on conduit le moulage de l’étape (g) à partir d’une résine compatible avec les procédés de moulage, de fabrication de matériaux composites. – Procédé selon l’une des revendications 1 à 10, suivant lequel la pièce comporte également au moins une région de surface convexe dans laquelle on souhaite également placer une fonction électronique, caractérisé par le fait que : à l’étape (b), on se procure un conformateur (410) en un matériau capable de se déformer pour permettre de le conformer avec la ou les formes concaves et avec la ou les formes convexes souhaitées pour s’apparier avec les formes complémentaires de la pièce à construire ; avant l’étape (e), on déforme le conformateur (410) pour que toutes ses régions déformables soient des régions convexes ; on conduit l’étape (e) comme indiqué à la revendication 1 ; avant l’étape (g), on déforme la ou les régions qui doit(doivent) correspondre aux régions convexes de la pièce pour qu’elle(s) aie(nt) une forme concave. – Procédé selon la revendication 11, caractérisé par le fait que l’on utilise un conformateur (410) formé par une feuille d’élastomère, tel que du polydiméthylsiloxane. – Procédé selon l’une des revendications 11 et 12, caractérisé par le fait que l’on utilise un conformateur (410) à l’état appliqué sur un socle (420) de forme complémentaire de la pièce que l’on veut obtenir, ledit socle (420) n’étant pas modifié au cours du procédé. – Procédé selon la revendication 13, caractérisé par le fait que le socle (420) est formé d’une pièce métallique, en matière plastique, en composite ou en silicone.